(57)【要約】      （修正有）【課題】遠赤外線、陰イオンが放出され新陳代謝を円滑にさせ重金属が配合された黄砂、微細な埃などの汚染された外部の空気を浄化し、殺菌及び臭気排除機能に優れた鉱物の特性を利用し電気やバイオなどの他から提供されるエネルギーを利用することなく鉱物の持つ特性だけで前述の機能を果たす空気清浄機用機能性フィルターを提供する。【解決手段】網目構造を備える網目表面及び、当該網目表面を包み形成された枠部分に鉱物含有表面処理材を塗布し表面処理層１０を含む鉱物を利用した空気清浄機用機能性フィルターを提供する。【選択図】図２
2015123364.tif 000002
【特許請求の範囲】
【請求項１】
網状構造の網目表面及び、当該網目表面を包み込み形成された鉱物組成物表面処理層を含む鉱物を利用した空気清浄機用機能性フィルター。
【請求項２】
第１項において、当該の網目表面は、金属、ＰＶＣ、ＰＥ、ＰＵ、アクリル樹脂で構成された群から選択されたある一つ以上で構成されたことを特徴とする鉱物を利用した空気清浄機用機能性フィルター。
【請求項３】
第１項において、当該の鉱物組成物は、発泡性合成樹脂１００重量部；絹雲母粉末５０又は、１００重量部；可塑剤７０又は、８５重量部；発泡剤２又は、７重量部；増粘剤０．０１又は、１重量部；安定剤２又は、４重量部；及び、色素３又は、７重量部を含む空気清浄機用機能性フィルター。
【請求項４】
第３項において、当該の発泡性合成樹脂がＰＶＣ、ＥＶＡ、ＰＵで構成された群から選択されたある一つを特徴とする空気清浄機用機能性フィルター。
【請求項５】
第３項において、当該の発泡性合成樹脂は、ＰＥ−１３１１  ６０重量部；及び、ＬＰ−０９０  ４０重量部を含むことを特徴とする空気清浄機用機能性フィルター。
【請求項６】
第３項において、当該、発泡性合成樹脂は、ＬＰ−１７０  ８５重量部；及び、ＬＢ−１１０  １５重量部を含むことを特徴とする空気清浄機用機能性フィルター。
【請求項７】
第３項において、当該、可塑剤はＤＩＮＰ又は、環境にやさしい可塑剤ＧＬ−３００であることを特徴とする空気清浄機用機能性フィルター。
【請求項８】
第１項において、当該鉱物組成物は、水２５又は、３５重量％と絹雲母粉末５０又は、６５重量％、受容性アクリル系樹脂５又は、１５重量％、及びセルロースエーテル０．５又は、１重量％で構成されたことを特徴とする鉱物を利用した空気清浄機用機能性フィルター。
【請求項９】
第８項において、当該受容性アクリル系樹脂は、アクリル酸ブチルスチレン重合体であることを特徴とする鉱物を利用した、空気清浄機用機能性フィルター。
【請求項１０】
水２５又は、３５重量％と、絹雲母粉末５０又は、６５重量％、受容性アクリル系樹脂５又は、１５重量％、及びセルロースエーテル０．５又は、１重量％を混合し鉱物組成物を形成する段階；及び、当該鉱物組成物を網状構造の網目表面に塗布し、乾燥させる段階を含む空気清浄機用機能性フィルターの製造方法。
【請求項１１】
第１０項において、当該鉱物組成物を形成する段階は、水２５又は、３５重量％と、絹雲母粉末５０又は、６５重量％、受容性アクリル系樹脂５又は、１５重量％を反応機に投入し第１鉱物組成物を形成する過程、当該第１鉱物組成物を撹拌し、第１ゲルを形成する過程、当該第１ゲル化に抗菌剤粉末と分散剤を添加し、第２鉱物組成物を形成する過程、当該第２鉱物組成物を拡販し、第２ゲルを形成する過程、当該第２ゲルにセルロースエーテルを混合し、第３鉱物組成物を形成する過程、当該第３鉱物組成物を撹拌し、第３ゲルを形成する過程として構成されていることを特徴とする空気清浄機用機能性フィルターの製造方法。
【発明の詳細な説明】
【技術分野】
【０００１】当該発明は、鉱物特性を応用した空気清浄機用フィルターと、その製造方法に関するものであり、当該の空気浄化性能は勿論、人間に有益な遠赤外線及び陰イオンの放出効能に優れており、脱臭効果が著しく改善された鉱物特性を応用した空気清浄機用機能性フィルターとこの製造方法に関するものである。
【背景技術】
【０００２】近来に入ってからは、電子機器及び自動車が普及されることによって空気汚染や、自然破壊が深刻化しており、これによって人間の生活環境の重要な部分を占める空気の汚染が大きな問題となった。
最近問題となるのは、特に各種人工的な化学物質による室内空気の汚染やこれによるシックハウス症候群、化学物質過敏症のような新規疾患が社会の問題となっている。【０００３】一般的には、室内空気の汚染原因となる微細な埃や生物学的な汚染物質であるダニ、そして建築材から放出されるホルムアルデヒドのような「揮発性有機化合物（ＶｏｌａｔｉｌｅＯｒｇａｎｉｃ  Ｃｏｍｐｏｕｎｄｓ：ＶＯＣｓ）」  などが挙げられる。
このような物質は特に人体の抵抗力の弱い赤ちゃんや喘息といった呼吸器疾患とアトピー性皮膚炎などを誘発させ健康に悪影響を及ぼしている。
人間は住居環境により、健康状態が左右され特に建物の内部で生活する時間が多い人の場合、室内空気の質が健康に大きな影響を及ぼす。そのため室内空気を浄化するための様々な空気清浄機装置やシステムなどが開発されている。
しかし、室内空気の浄化器は基本的に外部から室内へ流入された空気を浄化するため、効率性が衰えるという問題がある。また、浄化性能を機能させるため電気エネルギーなどの外部エネルギーに頼る必要があった。このような問題点を解決するため、外部空気の室内流入段階で各種異物や汚染物質を取除き浄化させ、また人体に有益な各種物質を流入空気と共に押し出すことが望ましいといえる。【０００４】例を挙げると、大韓民国公開特許広報第１０−２００３−００２４１７８号（２００３年０３月２６日公開）には、「窓型エアーフィルター」が開示されている。
上述発明の場合、不織布のような乾式エアーフィルターを使用することによって外部の汚染された空気を浄化させると同時に通気性を向上させた利点がある。しかし、長時間使用する場合、埃によってフィルターが詰まり通気性が低下することがあり、当該フィルターを窓に付着する場合、外部視野の確保が不可能であり抗菌及び脱臭効果が不備であるという問題がある。
よって、内部汚染物質を浄化させ人体に有益な各種陰イオンや遠赤外線を放射することができ、空気調整機、空気洗浄器、空気清浄機装置、自動車など、各種空気清浄機製品に適用でき、電気やバイオなどの外部エネルギーを必要とせずに空気浄化するフィルターの開発が要求される。
【先行技術文献】
【特許文献】
【０００５】
【特許文献１】大韓民国登録特許第１０−０７２９３７４号（２００７．０６．１５公告）
【特許文献２】大韓民国登録特許第１０−０６００６２１号（２００６．０７．１３公告）
【特許文献３】大韓民国公開実用新案第２０−２０１０−０００７１２９号（２０１０．０７．０８公開）
【発明の概要】
【発明が解決しようとする課題】
【０００６】当該発明の第１の目的は、空気清浄機効果は勿論、遠赤外線、陰イオンが放出され新陳代謝を円滑にさせ重金属が配合された黄砂、微細な埃などの汚染された外部の空気を浄化し、殺菌及び臭気排除機能に優れた鉱物の特性を利用し電気やバイオなどの他から提供されるエネルギーを利用することなく鉱物の持つ特性だけで前述の機能を果たす空気清浄機用機能性フィルターを提供する。【０００７】当該発明の第２目的は空気清浄機用機能性フィルターの製造方法を提供することにある。
【課題を解決するための手段】
【０００８】上述した当該発明の第１の課題を解決するため、当該発明の解決策としては、網目構造を備える網目表面及び、当該網目表面を包み形成された枠部分に鉱物含有表面処理材を塗布し表面処理層を含む鉱物を利用した空気清浄機用機能性フィルターを提供する。【０００９】当該発明の第２の目的を達成するため、当該発明の解決策として水２５又は３５重量％と、絹雲母粉末５０又は５６重量％、水溶性アクリル系樹脂５又は１５重量％及びセルロースエーテル０．５又は１重量％を混合し、鉱物組成物を形成する段階、及び上述鉱物組成物を網状構成の網目表面に塗布し乾燥させる段階を含む空気清浄機用機能性フィルター製造方法を提供する。
【発明の効果】
【００１０】当該発明によるフィルターを各種空気清浄機のフィルター（空調機や空気清浄機、温風器などのフィルターダクトの内部に使用されるフィルター）に使用すると、当該発明によるフィルターを通過する空気に人体に有益な遠赤外線、そして陰イオンを多量発出する反面、空気に配合された黄砂及び微細な埃を取り除き空気清浄機と殺菌及び臭いを除去する機能に優れており室内で生活する人々の健康増進に効果がある。【００１１】鉱物の特性の利用により、人工的な成分ではなく自然から得ることができる物質であるため新環境的であり揮発性有機化合物のような有害物質の排出が源泉的に遮断される。加えて、鉱物の場合、時間が経っても本来の性質が低下されない半永久的な物質であるため経済的である。
【図面の簡単な説明】
【００１２】
【図１】当該発明による、空気清浄機用フィルターを表す斜視図である。
【００１３】
【図２】図１に図示された空気清浄機用フィルターのＡ部分を拡大した部分切開斜視図である。
【発明を実施するための形態】
【００１４】当該発明に相応しい実施例による鉱物を利用した機能性空気浄化用フィルター（以下、「空気浄化用フィルター」と略称する）を詳細に説明する。
図１は、当該発明による空気浄化用フィルターを表す斜視図であり、図２は図１に図示された空気浄化用フィルターのＡ部分を拡大した部分切開の斜視図である。
図１及び図２を参照すると、当該発明による空気浄化用フィルター（１）は網状構成の網目表面（１０）、及び上述網目表面（１０）を包み形成された鉱物組成物表面処理層（２０）を含み、選択的に鉱物組成物表面処理層（２０）を包み込み形成された触媒表面処理層を含む。
【００１５】具体的に、上述鉱物組成物は発泡性合成樹脂１００重量部、絹雲母粉末５０又は１００重量部、可塑剤７０又は、８５重量部、発泡剤２又は７重量部、増粘剤０．０１又は１重量部、安定剤２又は４重量部を含むことができる。ここで、上述発泡性合成樹脂がＰＶＣ、ＥＶＡ、ＰＵで構成された群から選択されたある一つを使用する事ができる。
【００１６】具体的に実施例を挙げると、上述発泡性合成樹脂はＰＥ−１３１１  ６０重量部（ＬＧ化学製品）及びＬＰ−０９０  ４０（ＬＧ化学製品）重量部を含むことができる。又は他の実施例として上述発泡性合成樹脂はＬＰ−１７０  ８５重量部（ＬＧ化学製品）及びＬＢ−１１０  １５重量部（ＬＧ化学製品）を含むことができる。
またここで上述可塑剤は、ＤＩＮＰ又は、環境にやさしい可塑剤ＧＬ−３００であるものを利用できる。
【００１７】このような鉱物組成物は人工的な成分ではなく自然からえることができる物質であるため環境にやさしく揮発性有機化合物のような有害物質の排出が源泉的に遮断される。また、鉱物組成物は時間が経っても本来の性質が低下しない半永久的物質であるため経済的である。
加えて、当該発明は網目表面（１０）表面に触媒表面処理しオゾンよりも強力な酸化力により病因性大腸菌Ｏ−１５７、ウィルス、バクテリアなどを殺菌処理することができる。
【実施例】
【実施例１】
【００１８】以下、添付図面を参照し、当該発明に相応しい実施例による鉱物を利用した機能性空気浄化用フィルター（以下、「空気浄化用フィルター」と略称する）を詳細に説明する。【００１９】図１は、当該発明による空気浄化用フィルターを表す斜視図であり、図２は図１に図示された空気浄化用フィルターのＡ部分を拡大した部分切開の斜視図である。
図１及び図２を参照すると、当該発明による空気浄化用フィルター（１）は網状構成の網頭（１０）、及び上述網頭（１０）を包み形成された鉱物組成物表面処理層（２０）を含み、選択的に鉱物組成物表面処理層（２０）を包み込み形成された触媒表面処理層を含む。
具体的に、上述鉱物組成物は発泡性合成樹脂１００重量部、絹雲母粉末５０又は１００重量部、可塑剤７０又は、８５重量部、発泡剤２又は７重量部、増粘剤０．０１又は１重量部、安定剤２又は４重量部を含むことができる。ここで、上述発泡性合成樹脂がＰＶＣ、ＥＶＡ、ＰＵで構成された群から選択されたある一つを使用する事ができる。【００２０】具体的に例を挙げると、上述発泡性合成樹脂はＰＥ−１３１１  ６０重量部（ＬＧ化学製品）及びＬＰ−０９０  ４０（ＬＧ化学製品）重量部を含むことができる。又は他の実施例として上述発泡性合成樹脂はＬＰ−１７０  ８５重量部（ＬＧ化学製品）及びＬＢ−１１０  １５重量部（ＬＧ化学製品）を含むことができる。
またここで上述可塑剤は、ＤＩＮＰ又は、環境にやさしい可塑剤ＧＬ−３００であるものを利用できる。
このような鉱物組成物は人工的な成分ではなく自然から得ることができる物質であるため環境にやさしく揮発性有機化合物のような有害物質の排出が源泉的に遮断される。また、鉱物組成物は時間が経っても本来の性質が低下しない半永久的物質であるため経済的である。【００２１】加えて、当該発明は網頭（１０）表面に触媒表面処理をしオゾンよりも強力な酸化力により病因性大腸菌Ｏ−１５７、ウィルス、バクテリアなどを殺菌処理することができる。
図２を参照すると、当該発明による空気浄化用フィルター（１）は網頭（１０）を含む。
上述網頭（１０）は、空気浄化用フィルター（１）のベースを提供することであり、網状構造を得るために形成される。このような網頭（１０）は、鉄、銅、ステンレスのような金属類や又は、「ポリ塩化ビニール（Ｐｏｌｙｖｉｎｙｌ  ｃｈｌｏｒｉｄｅ：ＰＶＣ）」、「ポリエチレン（Ｐｏｌｙｅｔｈｙｌｅｎｅ：ＰＥ）」、アクリル樹脂中、ある一つの合成樹脂類の材質として構成される。ここで、金属類は耐久性に優れている。そして、合成樹脂類は錆び難く軽量であり、網頭（１０）の材質が金属類の場合より鉱物組成物が塗布された後、硬化される時間が短縮するため、製作期間を縮めることができるという利点がある。【００２２】また、網頭（１０）は５又は３００ｍｍの厚さで形成されることができるが、正しくは５又は２０ｍｍの厚さで形成されるほうが望ましい。これは、網頭（１０）が、稠密な構造で形成され、自己形成された貫通ホールを通過する空気の微細ホコリを取り除き空気を浄化させるだけでなく、空気に含まれた酸素の濃度を増加させ貫通ホールを通過する空気に陰イオン及び遠赤外線を円滑に付与するためである。【００２３】図２を参照すると、当該発明による空気浄化用フィルター（１）は、鉱物組成物表面処理層（２０）を含む。上述鉱物組成物表面処理層（２０）は、網頭（１０）を包み込むために形成されたものであり、網頭（１０）に、鉱物組成物をスプレー方式などで塗布した後硬化させ形成される。このように、鉱物組成物は熱を加えなくても表面処理層を形成させることができる。このような鉱物組成物は、水と絹雲母粉末との受容性アクリル系樹脂及びセルロースエーテルで構成される。
より具体的に、上述の水溶媒として使用され、環境にやさしく無色・無味・無臭であり硯水、蒸留水、脱イオン水又は、精製水を利用することができる。
この際、水の使用量は特に制限されているわけでなく、他の構成要素の種類及び、その使用量や目的とする鉱物組成物の成型方法、又は、用途等により調節することができる。上述の水の使用量は、広い範囲、例えば、鉱物組成物１００重量％を基準に２０又は、４０重量％程度の範囲から選択することができ、正しくは２５又は、３５重量％を使用する事が望ましい。
上述、鉱物組成物に、水の配合量が２５重量％未満に使用されると、鉱物組成物の各構成成分が容易に混合されるのではなく、３５重量％以上使用されると、鉱物組成物表面処理層（２０）の強度が低下する。
上述、絹雲母粉末は人体の血液循環を促進させ、細胞を活性化させる遠赤外線を９０％以上放出し、強力な陰イオンを発散、そして各種有害物質を吸着する機能を備えた物質として、鉱物組成物全体１００重量％を基準に粉末形態で５０又は、６５重量％が含まれる。【００２４】このような絹雲母は、粘土鉱物の一種であり、色は銀白色であり、絹糸光沢が強力に表れる。鉱物学的には、雲母族に属し、化学造成と結晶構成は、白雲母に類似しており、遠赤外線放射率が９３％内外であり、陰イオン発生量が、７００個／ｃｃ内外、最も安全な陰イオン、例を挙げると低線量自然放射線を放射し、各種有害物質を吸着する機能を備えている。【００２５】また、絹雲母は、ｐＨ８．８のアルカリ性であるた、酸化防止及び、酸性化した部分の中和作用が優れていると知られている。
上述、絹雲母から発散された遠赤外線は肌の細胞を浸透し、各細胞の水分子に共助振動を発生させ、細胞組織を活性化させ人体の新陳代謝を促進、そして血液の循環を向上させ消臭効果を強化させる。【００２６】また、絹雲母はアルファー（α）波を放射させ、有害バクテリア発生を７０％以上抑制、重金属、有機物、有機物、臭い及び、殺菌を吸着・分解させ、人体に有益なミネラルを豊富に提供する。【００２７】また、絹雲母の分子構成は［化１］ＫＡｌ２（ＡｌＳｉ３Ｏ１０）（ＯＨ）２であり、二酸化珪素［化２］（ＳｉＯ２）と酸化アルミニウム［化３］（Ａｌ２Ｏ３）、酸化カリウム［化４］（Ｋ２Ｏ）、酸化カルシウム［化５］（ＣａＯ）、酸化鉄［化６］（Ｆｅ２Ｏ３）、酸化マグネシウム［化７］（ＭｇＯ）、酸化ナトリウム［化８］（Ｎａ２Ｏ）などの水と、激しく反応する物質を主な成分として構成されているため、このような構成らが物質のイオン化にエネルギーを発生させる。
例を挙げると、上述、酸化カルシウムは空気中の水にも反応し、高熱を発散することで、この際、イオン化エネルギーが発生される。そして、酸化マグネシウムは水と反応し、容積の大きい水酸化マグネシウムになるのだが、この物質的作用でもイオン化エネルギーが発生する。また、酸化ナトリウムは水と激しく反応し、水酸化ナトリウムに変化するのだが、この過程でもイオン化エネルギーが発生する。
このように、絹雲母を構成する成分らが、水と反応する性質から空気中の湿気と活発なイオン交換を行い、これによるマイナスイオン（Ｏ２−）が放出されることによって、室内の空気中に存在する陽イオンと結合し酸素が生成される。一般的には、電気的に物質を分解しイオン化を行うが、絹雲母は、構成成分である酸化カリウム、酸化カルシウム、酸化鉄、酸化マグネシウム、酸化ナトリウムなどが、水と反応することによって、イオン化、つまり鉱物の内部で電気分解が行われる。
結果的に、鉱物組成物表面処理層は、室内空気中の湿気（水分）と反応し、マイナスイオン［化９］（Ｏ２−）を放出し、上述のマイナスイオンは、空気中に分布された陽イオンを引き集め結合することによって酸素を生成させる。【００２８】一方、鉱物組成物は、上述の絹雲母粉末の配合量が、５０重量％未満である場合、室内で生活する人々へ十分な陰イオン及び遠赤外線を提供することができず、吸入される空気に配合された有害物質を円滑に遮断することは難しい。そして、絹雲母粉末の配合量が、６５重量％を超えると、他の構成要素の配合量が衰え、全体的な物性が低下することになる。
上述、絹雲母粉末は、絹雲母を粉砕機で３５０又は、１、０００メッシュで粉砕したものであり、絹雲母粉末の平均粒度が３２５メッシュ未満である場合、水と絹雲母粉末の混合物が正常にゲル化できず、絹雲母粉末の平均粒度が１、０００メッシュを超えると絹雲母粉末の粉砕費用に備えて鉱物組成物の物性が向上されないことになる。【００２９】上述、受容性アクリル樹脂は、充電材である絹雲母粉末をつなげ合わせ鉱物組成物の衝撃強度及び、弾性係数を導出するために使用されたものであり、鉱物組成物全体１００重量％を基準に５又は、１５重量％が含まれる。
上述、受容性アクリル系樹脂の配合量が、５重量％未満である場合、接着力が低下し網頭（１０）の表面に付着し難くなり、受容性アクリル系樹脂の配合量が、１５重量％を超えると、乾燥後にクラックが発生する恐れがある。
このように、バインダー樹脂で受容性アクリル系樹脂を使用すると、人体に有害なＶＯＣの放出が無いため環境にやさしい。
上述、受容性アクリル系樹脂としてはアクリル酸ブチル／スチレン重合体を使用することが望ましく、特定的にはメタクリル酸メチル１０又は、５０重量％、アクリル酸ブチル２又は、１０重量％、（メチル）アクリル酸０．１又は、２重量％、Ｎアクリル酸ブチル５又は、２０重量％、５又は、１０重量％、２−ヒドロオキシアクリル酸メチル５又は、１０重量％、ヘキシルアクリル酸エチル５又は、１０重量％、スチレンモノマー１０又は、３０重量％に重合された樹脂が水に分散されたエマルジョンポリマーを使用する方が良い。この際、上述エマルジョンは、固形粉配合量が、４５又は、５５重量％であるアクリル系樹脂を使用することが望ましい。例を挙げると、Ｂａｓｆ社のＡＣＲＯＮＡＬ  ２９６Ｄ（登録商標）などがあり、これに限定されるわけではない。【００３０】上述セルロースエーテルは、水と混合された各成分が沈殿されずに均等な状態を保つようにし、鉱物組成物に粘性を与え表面処理作業での粘着力を発揮できるようにする。また、上述セルロースエーテルは、水を含む保水性を備えているため、塗料の表面が乾燥した後も塗膜に水分を供給することによって、水和反応が持続的に発現できるよう補助的な役割を行う。この際、セルロースエーテルは、鉱物組成物全体１００重量％を基準に０．５又は、１重量％が含まれる。
上述セルロースエーテルは、ヒドロオキシエチルセルロース（ＨＥＣ）、メチルセルロース（ＭＣ）、カルボキシメチルセルロース（ＣＭＣ）、エチルヒドロオキシエチルセルロース（ＥＨＥＣ）、メチルヒドロオキシプロフィールセルロース（ＭＰＨＣ）、メチルヒドロオキシエチルセルロース（ＭＨＥＣ）又はこれらの混合物を使用でき、正しくはヒドロオキシエチルセルロースを使用することが望ましく、特定的には、日本信越化学のＴＹＬＯＳＥ  ＨＳ  ３００００  ＹＰ２（商標登録）を使用する方が良い。
上述セルロースエーテルの配合量が、０．５重量％未満である場合、鉱物組成物全体の成相が液状になり、船舶、建物などの構造物の壁面に塗布する作業の際、流れ落ちる現象により作業が困難であり、セルロースエーテルの配合量が、１重量部を超えると鉱物組成物の撹拌が難しくなる。必要に応じて、当該発明による鉱物組成物は添加剤を更に含むことができる。【００３１】上述添加剤は、最終化学物の流動性を改善し、特性を強化させるため、鉱物組成物に、添加されるものであり、望ましくは分散剤、抗菌剤、増粘剤で構成された群から選択されるある一つ以上の混合物を含む。この際、添加剤は鉱物組成物に少量、正しくは、０．１又は、２．７重量％が添加することができる。
特定様態として、鉱物組成物には１００重量％を基準に０．１又は、０．４重量％の分散剤、０．７又は、１．３重量％の抗菌剤、０．１又は、２重量％の増粘剤又は、これらの混合物で構成された添加剤が含まれることができる。
具体的に、上述分散剤としては、アクリル酸共重合体ナトリウム塩（ａｃｒｙｌｉｃ  ａｃｉｄ  ｃｏｐｏｌｙｍｅｒ  ｓｏｄｉｕｍ  ｓａｌｔ）、カルボン酸エーテル、芳香族アミノスルホン酸、ポリアルキルアーリルスルホン酸、ナフタリンスルホン酸を使用することができ、正しくはアクリル酸共重合体ソディウム塩を使用することが望ましく、特定的にはドイツｂａｓｆ社、ＳＯＫＡＬＡＮ  ＰＡ  ３０（商標登録）を使用した方が良い。また、分散剤の配合量が、０．１重量％未満である場合、分散能力が低下し、均等な組成物の製造が難しくなり、分散剤の配合量が、０．４重量％を超えると、過量使用により分散速度が速くなるため、品質が低下する恐れがある。【００３２】上述、抗菌剤の粉末は当業界で通常的に使用されている抗菌剤を使用することが望ましい。また、抗菌剤の粉末の配合量が、０．７重量％未満である場合、鉱物組成物の抗菌力が低下し抗菌剤粉末の配合量が、１．３重量％を超えた際、鉱物組成物の機械的な物性が低下するのみならず原価が高くなる。【００３３】上述、増粘剤は、鉱物組成物のゲル化を促進させ、粘性を増加させるために使用されたものであり、ポリアクリルアミド（ｐｏｌｙａｃｒｙｌａｍｉｄｅ）、ポリウレタン、親水性粘土ゲル化剤、キサンタンガム（ｘａｎｔｈａｎ  ｇｕｍ）、アクリル系化合物、及びエトキシ化されたウレタン（ｅｔｈｏｘｙｌａｔｅｄ  ｕｒｅｔｈａｎｅｓ）で構成された群から選択するある一つを使用することが望ましく、正しくは、親水性粘土ゲル化剤、アクリル酸溶解性エマルジョン又は、ポリウレタンを使用することが望ましい。
また、増粘剤の配合量が、０．１重量％未満である場合、鉱物組成物の粘性が低下し、増粘剤の配合量が２重量％を超えると鉱物組成物の粘度が増加し、均一な塗布が難しくなる。【００３４】当該発明による空気浄化用フィルター（１）は、触媒表面処理層を更に含むことができる。
上述、触媒表面処理層は、鉱物組成物表面処理層（２０）を包み込むように形成され、オゾンよりも強力な酸化力であり、病因性大腸菌、Ｏ−１５７、ウィルス、バクテリアなどの殺菌する機能を提供するものであり、鉱物組成物表面処理層（２０）に表面処理処理された触媒で構成される。
上述、触媒としては、［化９］（ＴｉＯ２）、［化１０］（ＺｎＯ）、［化１１］（ＣｄＳ）、［化１２］（ＺｒＯ２）、［化１３］（ＳｎＯ２）、［化１４］（Ｖ２Ｏ２）、又は、［化１５］（ＷＯ３）を単独で、又は、２以上混合させて使用することができる。ここで、二酸化チタニウム［化１５］（ＴｉＯ２）は、光を浴びると触媒としての役割を果たし、その他の複合金属酸化物は、光がない環境でも触媒としての役割を果たす触媒として、効用度が高い。
例を挙げると、上述二酸化チタニウムの場合、太陽光や蛍光灯などの紫外線を浴びると、−電気を持つ電子（ｅ−）と、＋電気を持つ精工（ｈｏｌｅ；ｈ＋）が形成される。
その中でも精工（ｈ＋）は、特に強力な酸化作用を行う水酸化物［化１６］（ＯＨＲａｄｉｃａｌ）を形成し、殺菌用の塩素よりも強力な酸化力を得ることになる。
このような反応により、上述、光触媒又は、癌触媒は、汚染防止効果、空気浄化効果、水質浄化効果、殺菌効果、脱臭効果、活性酸素発生効果などを発揮する。上述の活性酸素は、人体に過量存在する場合は有害であるが、日常生活では細菌や、雑菌などを消毒する機能を備えているため、結果的に空気浄化に効果的であるといえる。
上述、触媒表面処理層は、上述、触媒らを粉砕した後、粉砕機などを使用して粉砕し、表面処理してから熱処理を行い形成する。【００３５】当該発明は、前述した空気浄化用フィルターの製造方法を提供する。
上述、空気浄化用フィルターの製造方法は、水と絹雲母粉末、そして水溶性アクリル系樹脂及び、セルロースエーテルを混合し、鉱物組成物を形成する段階と、上述、鉱物組成物を網状構造の網頭に塗布し、感想させる段階を含む。
この際、上述の鉱物組成物は、水２５又は、３５重量％と、絹雲母粉末５０又は、６５重量％と、受容性アクリル系樹脂５又は、１５重量％、及びセルロースエーテル０．５又は、１重量％に混合される。
必要に応じて、上述の鉱物組成物を形成する段階は、水と絹雲母粉末、受容性アクリル系樹脂、及びセルロースエーテルを反応機に投入し、第１鉱物組成物を形成する段階と、上述、第１鉱物組成物を撹拌し、第１ゲルを形成する過程と、上述、第１ゲルに抗菌剤粉末と分散剤を添加させ、第２鉱物組成物を形成する過程と、上述、第２鉱物組成物を撹拌し、第２ゲルを形成する過程と、上述第２ゲルにセルロースエーテルを混合させ、第３鉱物組成物を形成する過程と、上述、第３鉱物組成物を撹拌し、第３ゲルを形成する過程に構成することができる。
この際、鉱物組成物は、全体１００重量％を基準に抗菌剤粉末０．７又は、１．３重量％と分散剤０．１又は、０．４重量％が、追加で混合されることができる。
このように、当該発明は、第１、２、３ゲルを形成する過程を通じ鉱物組成物をゲル化させるため、水に含まれた酸素イオンとの結合が増加する。また、撹拌作業を通じ、絹雲母に含まれた不安定な酸化物イオンと空気中にさまよう陰イオンが結合し結果的に酸素が生成される。
【実施例２】
【００３６】１．５００メッシュの絹雲母粉末６０９４ｇ、受容性アクリル樹脂［ＡＣＲＯＮＡＬ  ２９６Ｄ、Ｂａｓｆ社、ドイツ］６７３ｇ、溶媒である精製水３０４１ｇを反応機に投入し、第１鉱物組成物を形成した。
２．上述、第１鉱物組成物を７０分間３５５ｒｐｍで撹拌し、第１ゲルを形成した。
３．上述、第１ゲルに抗菌剤粉末１０１ｇ、分散剤［ＳＯＫＡＬＡＮ  ＰＡ  ３０、Ｂａｓｆ社、ドイツ］２３ｇを添加させ、第２鉱物組成物を形成した。
４．上述第２鉱物組成物を３０分間、３５５ｒｐｍで撹拌し、第２ゲルを形成した。
５．上述第２ゲルにヒドロオキシエチルセルロース［ＴＹＬＯＳＥ  ＨＳ  ３００００  ＹＰ２、信越化学、日本］６８ｇを混合し、第３鉱物組成物を形成した。．
６．上述第３鉱物組成物を４０分間４２５ｒｐｍで撹拌し、第３ゲルを形成することによって鉱物組成物を製造した。
７．上述鉱物組成物をＰＶＣ材質の網頭に０．２ｍｍの厚さで塗布した後、常温下で乾燥させ、機能性空気浄化用フィルターを製作した。【００３７】実施例１で製造された空気浄化用フィルターの脱臭効果を検証するために、有害ガスの脱臭実験を実施した。有害ガス脱臭実験は、一般的に使用されるアンモニア脱臭実験方法であるＫＩＣＭ−ＦＩＲ−１０８５に基づいて実施しており、その結果は次の表１に表している。
【表１】
2015123364.tif 000003
上述、表１によると、当該発明の空気浄化用フィルターが、アンモニアなどのような有害ガスの脱臭効果に優れていることが明らかとなった。【００３８】上述の実施例について、陰イオン発生量測定実験を実施した。
陰イオン発生量測定実験は、一般的に使用される陰イオン発生量実験方法であるＫＩＣＭ−ＦＩＲ−１０４２に基づいて実施されており、その結果を次の表２に表した。
【表２】
2015123364.tif 000004
上述、表２によると、当該発明の空気浄化用フィルターから、陰イオンが多量に放出されていることが明らかとなった。【００３９】上述の実施例に基づいて製造された空気浄化用フィルターについて、韓国消防検定公社に依頼し、防炎実験を実施した。防炎実験は、防炎実験方法である、ＫＯＦＥＩＳ  １００１に基づいて実施しており、３回にわたる実験結果を次の表３に表した。
【表３】
2015123364.tif 000005
上述、表３によると、当該発明の空気浄化用フィルターについての各項目の試験結果は全て基準値以内であり、防炎効果に優れていることを確認することができる。
上述では、当該発明の正しい実施例を参照し説明したが、該当する技術分野の熟練された当業者は、下記の特許請求範囲に記載された当該発明の思想、領域から外れない範囲内で当該発明を多様に修正、変更することが可能であることを理解できる。
【符号の説明】  １：空気浄化用フィルター
１０：網頭
２０：鉱物組成物表面処理層
【図１】
2015123364.tif 000006
【図２】
2015123364.tif 000007